(57)【要約】【課題】本発明は表生地と裏生地とが結接部分により結接してなる、多重織構造部分と結接部分を有する織物であって、ダウン抜け性に優れた織物および衣料を提供する。【解決手段】表生地と裏生地とが結接部分により結接してなる、多重織構造部分と結接部分を有する織物であって、前記多重織構造部分と結接部分との境界に太繊度糸を配してなる。【選択図】図２
2020172728.tif 000002
【特許請求の範囲】
【請求項１】
表生地と裏生地とが結接部分により結接してなる、多重織構造部分と結接部分を有する織物であって、前記多重織構造部分と結接部分との境界に太繊度糸を配してなることを特徴とする織物。
【請求項２】
前記太繊度糸の総繊度が、多重織構造部分を構成する糸条の総繊度の１．１倍以上である、請求項１に記載の織物。
【請求項３】
前記太繊度糸の総繊度が、１０〜３００ｄｔｅｘの範囲内である、請求項１または請求項２に記載の織物。
【請求項４】
織物のカバーファクターＣＦが３０００以上である、請求項１〜３のいずれかに記載の織物。
ただし、カバーファクターＣＦは下記式により定義される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【請求項５】
通気度が５ｃｍ３／ｃｍ２・ｓ以下である、請求項１〜４のいずれかに記載の織物。
ただし、通気度はＪＩＳ  Ｌ  １０９６−２０１０  ８．２６  Ａ法（フラジール法）により測定するものとする。
【請求項６】
引裂強度が７Ｎ以上である、請求項１〜５のいずれかに記載の織物。
ただし、引裂き強度はＪＩＳ  Ｌ  １０９６−２０１０  ８．１７  Ｄ法により測定するものとする。
【請求項７】
滑脱抵抗力が３ｍｍ以下である、請求項１〜６のいずれかに記載の織物。
ただし、滑脱抵抗力はＪＩＳ  Ｌ  １０９６−２０１０  ８．２３  Ｂ法（荷重１１７．７Ｎ）により測定するものとする。
【請求項８】
撥水加工が施されている、請求項１〜７のいずれかに記載の織物。
【請求項９】
カレンダー加工が施されている、請求項１〜８のいずれかに記載の織物。
【請求項１０】
ＧＢ  Ｔ  １２７０５．１−２００９紡織品  テキスタイルダウン抜け試験方法  第一部：摩擦法によるダウン抜けが５０本以下である、請求項１〜９のいずれかに記載の織物。
【請求項１１】
Ｒｏｔａｔｉｎｇ  Ｂｏｘ  ＩＤＦＬ２０−１（Ｍｏｄｉｆｉｅｄ  ＦＴＭＳ１９１−５５３０）が、５（０−５  Ｐａｒｔｉｃｌｅｓ）である、請求項１〜１０のいずれかに記載の織物。
【請求項１２】
請求項１〜１１のいずれかに記載の織物を用いてなる衣料。
【発明の詳細な説明】
【技術分野】
【０００１】
本発明は表生地と裏生地とが結接部分により結接してなる、多重織構造部分と結接部分を有する織物であって、ダウン抜け性に優れた織物および衣料に関するものである。
【背景技術】
【０００２】
ダウンジャケット、中綿ジャケット等の布地に羽毛や化学繊維が充填された衣類は、ミシン目から羽毛や化学繊維等の充填物が吹き出すという欠点を有している。
このような課題を解決するために、キルトレスで羽毛や化学繊維の充填が可能な多重織物を用いる方法が提案されている（特許文献１）。
【先行技術文献】
【特許文献】
【０００３】
【特許文献１】特開２０１６−１９１１６３号公報
【発明の開示】
【発明が解決しようとする課題】
【０００４】
本発明は、従来の多重織物では、結節部分と多重織部分の境目において隙間が生じ、そこから充填物が吹き出しやすいという問題点を発見することによりなされたものであり、本発明は表生地と裏生地とが結接部分により結接してなる、多重織構造部分と結接部分を有する織物であって、ダウン抜け性に優れた織物および衣料を提供するものである。
【課題を解決するための手段】
【０００５】
本発明者らは、上記課題を達成するために鋭意検討した結果本発明に到達した。すなわち、本発明によれば「表生地と裏生地とが結接部分により結接してなる、多重織構造部分と結接部分を有する織物であって、前記多重織構造部分と結接部分との境界に太繊度糸を配してなることを特徴とする織物。」が提供される。
【０００６】
その際、前記太繊度糸の総繊度が、多重織構造部分を構成する糸条の総繊度の１．１倍以上であることが好ましい。また、前記太繊度糸の総繊度が、１０〜３００ｄｔｅｘの範囲内であることが好ましい。また、織物のカバーファクターＣＦが３０００以上であることが好ましい。ただし、カバーファクターＣＦは下記式により定義される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
本発明の織物において、通気度が５ｃｍ３／ｃｍ２・ｓ以下であることが好ましい。ただし、通気度はＪＩＳ  Ｌ  １０９６−２０１０  ８．２６  Ａ法（フラジール法）により測定するものとする。また、引裂強度が７Ｎ以上であることが好ましい。ただし、引裂き強度はＪＩＳ  Ｌ  １０９６−２０１０  ８．１７  Ｄ法により測定するものとする。また、滑脱抵抗力が３ｍｍ以下であることが好ましい。ただし、滑脱抵抗力はＪＩＳ  Ｌ  １０９６−２０１０  ８．２３  Ｂ法（荷重１１７．７Ｎ）により測定するものとする。また、撥水加工が施されていることが好ましい。また、カレンダー加工が施されていることが好ましい。また、ＧＢ  Ｔ  １２７０５．１−２００９紡織品  テキスタイルダウン抜け試験方法  第一部：摩擦法によるダウン抜けが５０本以下であることが好ましい。また、Ｒｏｔａｔｉｎｇ  Ｂｏｘ  ＩＤＦＬ２０−１（Ｍｏｄｉｆｉｅｄ  ＦＴＭＳ１９１−５５３０）が、５（０−５  Ｐａｒｔｉｃｌｅｓ）であることが好ましい。
また、本発明によれば、前記の織物を用いてなる衣料が提供される。
【発明の効果】
【０００７】
本発明によれば、本発明は表生地と裏生地とが結接部分により結接してなる、多重織構造部分と結接部分を有する織物であって、ダウン抜け性に優れた織物および衣料が得られる。
【図面の簡単な説明】
【０００８】
【図１】本発明の袋状の多重織構造を有する織物の写真である。
【図２】本発明の袋状の多重織構造を有する織物の模式図である。
【図３】実施例１の結節部分と多重織部分の境目の写真である。
【図４】比較例１の結節部分と多重織部分の境目の写真である。
【発明を実施するための形態】
【０００９】
以下、本発明の実施の形態について詳細に説明する。まず、本発明の織物は、表生地と裏生地とが結接部分により結接してなる。かかる織物は、例えば、特開２０１６−１９１１６３号公報などに記載された、いわゆる袋織を採用して製織することができる。
【００１０】
本発明において、前記多重織構造部分と結接部分との境界に太繊度糸を配することにより、ダウン抜け性が向上する。かかる太繊度糸は経糸でもよいが緯糸が好ましい。また、境界部に配される太繊度糸の本数としては、経糸または緯糸の本数として、１〜５本の範囲内で配列させることが好ましい。
【００１１】
ここで、前記太繊度糸の総繊度が、多重織構造部分を構成する糸条の総繊度の１．１倍以上（好ましくは１．５〜３．０倍）であることが好ましい。なお、太繊度糸または多重織構造部分を構成する糸条が複数種類の場合、加重平均するものとする。
【００１２】
前記太繊度糸の総繊度としては、１０〜３００ｄｔｅｘ（より好ましくは２０〜１００ｄｔｅｘ）の範囲内であることが好ましい。一方、多重織構造部分を構成する糸条や結接部分を構成する糸条の総繊度としては、５〜３０ｄｔｅｘの範囲内であることが好ましい。
【００１３】
本発明の織物を構成する糸条は特に限定されず、綿、麻、絹等の天然繊維、レーヨンなどの再生繊維、アセテートなどの半合成繊維、ポリエチレンテレフタレート、ポリトリメチレンテレフタレート、ポリ乳酸などに代表されるポリエステル繊維、ポリエーテルエステル繊維、アクリル繊維、ナイロン繊維、アラミド繊維などの合成繊維が例示される。これらの繊維は１種類でもよいし、複数の組合せであってもよい。
【００１４】
これらの繊維を形成するポリマーには、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
かかる繊維の繊維形態も特に限定されず、長繊維（マルチフィラメント糸条）でもよいし、短繊維でもよい。さらには、撚糸や、空気加工、仮撚捲縮加工がほどこされていてもよい。繊維の断面形状も特に限定されず、丸、三角、扁平、中空など公知の断面形状が採用できる。繊維の単繊維繊度、フィラメント数も特に限定されないが、風合いや生産性の点で各々０．６〜１０ｄｔｅｘ、１０〜１００本の範囲が好ましい。製織方法は通常の織機（例えば、通常のウオータージェットルーム、エアージェットルーム、レピアルームなど）を用いた通常の方法でよい。
【００１５】
かかる織物において、下記式で定義する織物のカバーファクターＣＦが３０００以上（好ましくは３０００〜６０００）であると、さらに優れた物性、機能性が得られ好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
かかる織物において、密度としては経糸密度３００〜６００本／２．５４ｃｍ、緯糸密度３００〜６００本／２．５４ｃｍが好ましい。
【００１６】
かかる織物に撥水加工を施すことは好ましい。その際、撥水剤の種類は特に限定されない。例えば、フッ素系化合物、炭化水素系化合物、シリコーン系化合物などが例示される。必要に応じて、制電剤、メラミン樹脂、触媒を混合して撥水剤の濃度が３〜１５重量％程度の加工剤とし、ピックアップ率５０〜９０％程度で、該加工剤を用いて織物の表面を処理することが好ましい。加工剤で織物の表面を処理する方法としては、パッド法、スプレー法などが例示される。なかでも、加工剤を織物内部まで浸透させる上でパッド法が好ましい。前記ピックアップ率とは、織物（加工剤付与前）重量に対する加工剤の重量割合（％）である。
【００１７】
なお、前記制電剤としては、ポリエチレングリコール基を含有するポリエステル系樹脂、ポリエチレングリコール基を含有するウレタン系樹脂、ポリエチレングリコール基を含有するポリカチオン系化合物とジグリシジルエーテルとの反応物等などが好ましい。高級アルコール硫酸エステル塩、硫酸化油、スルホン酸塩、燐酸エステル塩などのアニオン系界面活性剤、アミン塩型、第４級アンモニウム塩、イミダリン型４級塩などのカチオン系界面活性剤、ポリエチレングリコール型、多価アルコールエステル型などの非イオン系界面活性剤、イミダリン型４級塩、アラニン型、ベタイン型などの両性界面活性剤などの制電性化合物でもよい。
【００１８】
また、撥水加工前に、アニオン性を有する化合物を固着させると、カチオン性を有する撥水剤の接着性が向上し、耐久性が向上する。アニオン性を有する化合物としては、スルホン基含有化合物やフェノール系化合物がある。
【００１９】
熱処理は、好ましくは５０〜１８０℃の温度で０．１〜３０分間の条件で乾熱処理および湿熱処理のうち少なくともどちらか一方の処理を行うことが好ましい。蒸熱処理であってもよい。かかる蒸熱処理において、好ましくは８０〜１６０℃の飽和水蒸気または過熱水蒸気が用いられル。その際、処理時間としては数秒から数十分の範囲が好ましい。かかる蒸熱処理を行った後、必要に応じて水洗や湯洗あるいは還元洗浄を行ってもよい。
【００２０】
また、前記撥水加工工程の、前工程および後工程のうち少なくともどちらか一方の工程で、織物にカレンダー加工を施すと、優れたダウン抜け性が得られ好ましい。その際、カレンダー加工の条件としては、温度１３０℃以上（より好ましくは１４０〜１９５℃）、線圧２００〜２００００Ｎ／ｃｍ（より好ましくは２００〜１０００Ｎ／ｃｍ）の範囲内であることが好ましい。
【００２１】
また、前記撥水加工工程の前工程および後工程のうち少なくともどちらか一方において、常法の染色加工、アルカリ減量加工、起毛加工を行ってもよい。さらには、紫外線遮蔽剤、抗菌剤、消臭剤、防虫剤、蓄光剤、再帰反射剤、マイナスイオン発生剤等を付加適用してもよい。
【００２２】
かくして得られた織物は、防風性、引裂強度、滑脱抵抗力、ダウン抜け性（ダウンが抜け難い性質）に優れる。かかる織物において、目付けは８０〜２００ｇ／ｍ２であることが好ましい。また、ＪＩＳＬ  １０９６−２０１０  ８．２６  Ａ法（フラジール法）により測定した通気度は５ｃｍ３／ｃｍ２・ｓ以下（より好ましくは０．０１〜２ｃｍ３／ｃｍ２・ｓ）であることが好ましい。また、かかる織物において、ＪＩＳ  Ｌ  １０９６−２０１０  ８．１７  Ｄ法により測定した引裂強度が７Ｎ以上であることが好ましい。また、かかる織物においてＪＩＳ  Ｌ  １０９６−２０１０  ８．２３  Ｂ法（荷重１１７．７Ｎ）により測定した滑脱抵抗力は３ｍｍ以下であることが好ましい。また、かかる織物において、ＧＢ  Ｔ  １２７０５．１−２００９紡織品  テキスタイルダウン抜け試験方法  第一部：摩擦法によるダウン抜けが５０本以下であることが好ましい。また、かかる織物において、Ｒｏｔａｔｉｎｇ  Ｂｏｘ  ＩＤＦＬ２０−１（Ｍｏｄｉｆｉｅｄ  ＦＴＭＳ１９１−５５３０）が、５（０−５  Ｐａｒｔｉｃｌｅｓ）であることが好ましい。
【００２３】
次に、本発明の衣料は前記の織物を用いてなる衣料である。その際、表生地と裏生地とで形成される空隙にダウンや中綿などの充填物を充填することが好ましい。
かかる衣料は、防風性、引裂強度、滑脱抵抗力、ダウン抜け性に優れるので、スポーツ衣料、防寒衣料などとして好適に使用される。
【実施例】
【００２４】
以下、実施例により、本発明をさらに具体的に説明する。なお、実施例における各項目は次の方法で求めた。
（１）織物の目付け
ＪＩＳ  Ｌ１０９６−２０１０  ８．３により織物の目付け（ｇ／ｍ２）を測定した。
（２）カバーファクター
下記式により織物のカバーファクターＣＦを算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
（３）撥水度
ＪＩＳ  Ｌ  １０９２−２００９  ７．２  はっ水度試験（スプレー法）により撥水度（級）を測定した。
（４）通気度
ＪＩＳ  Ｌ  １０９６−１９９８  ６．２７．  １  Ａ法（フラジール形通気性試験機法）により通気度（ｃｍ３／ｃｍ２・ｓ）を測定した。なお、ｎ数は５でその平均を求めた。
（５）織物の引裂強度
ＪＩＳ  Ｌ  １０９６−２０１０  ８．１７  Ｄ法により引裂き強度（Ｎ）を測定した。
（６）織物の滑脱抵抗力
ＪＩＳ  Ｌ  １０９６−２０１０  ８．２３  Ｂ法（荷重１１７．７Ｎ）により滑脱抵抗力（ｍｍ）を測定した。
（７）ダウン抜け性
ＧＢ  Ｔ  １２７０５．１−２００９紡織品  テキスタイルダウン抜け試験方法  第一部：摩擦法を測定した。
（８）ダウン抜け性
Ｒｏｔａｔｉｎｇ  Ｂｏｘ  ＩＤＦＬ２０−１（Ｍｏｄｉｆｉｅｄ  ＦＴＭＳ１９１−５５３０）が、５（０−５  Ｐａｒｔｉｃｌｅｓ）を測定した。
【００２５】
［実施例１］
経糸として、セミダルポリエチレンテレフタレートマルチフィラメント仮撚捲縮加工糸総繊度２２ｄｔｅｘ／２４ｆｉｌ、緯糸として、セミダルポリエチレンテレフタレートマルチフィラメント仮撚捲縮加工糸総繊度２２ｄｔｅｘ／２４ｆｉｌ、結節部分と多重織部分の境目の緯糸として、セミダルポリエチレンテレフタレートマルチフィラメント仮撚捲縮加工糸総繊度４４ｄｔｅｘ／４８ｆｉｌ（太繊度糸）を用い、通常のウォータージェットルーム織機を使用して袋状の多重織構造を有する織物（図１、図２）を織成した。その際、結節部分と多重織部分の境目の緯糸として配された太繊度糸の本数は１本であった。そして、該織物に分散染料で１３０℃×３０分で染色加工を行い、通常の撥水加工、カレンダーを施した。
【００２６】
かくして得られた織物において、目付け１０５ｇ／ｍ２、経密度４６０本／２．５４ｃｍ、緯密度４７５／２．５４ｃｍ、カバーファクターは４２１６、撥水度４級、通気度０．９ｃｍ３／ｃｍ２・ｓ、引裂強度７Ｎ以上、滑脱抵抗力３ｍｍ以下、ＧＢ  Ｔ  １２７０５．１−２００９紡織品  テキスタイルダウン抜け試験方法  第一部：摩擦法によるダウン抜けが５０本以下、Ｒｏｔａｔｉｎｇ  Ｂｏｘ  ＩＤＦＬ２０−１（Ｍｏｄｉｆｉｅｄ  ＦＴＭＳ１９１−５５３０）が５（０−５  Ｐａｒｔｉｃｌｅｓ）であり、結節部分と多重織部分の境目に隙間もなく（図３）、ダウン抜け性にも優れた織物であった。
【００２７】
［比較例１］
結節部分と多重織部分の境目の緯糸として、セミダルポリエチレンテレフタレートマルチフィラメント仮撚捲縮加工糸総繊度２２ｄｔｅｘ／２４ｆｉｌを使用する以外は実施例１と同様にした。
【００２８】
かくして得られた織物において、目付け１０３ｇ／ｍ２、経密度４５８本／２．５４ｃｍ、緯密度４６５／２．５４ｃｍ、カバーファクターは４１２７、撥水度４級、通気度１．０ｃｍ３／ｃｍ２・ｓ、引裂強度７Ｎ以上、滑脱抵抗力３ｍｍ以下であったが、結節部分と多重織部分の境目に隙間があり（図４）、ダウン抜け性に劣っていた。
【産業上の利用可能性】
【００２９】
本発明によれば、本発明は表生地と裏生地とが結接部分により結接してなる、多重織構造部分と結接部分を有する織物であって、ダウン抜け性に優れた織物および衣料が提供され、その工業的価値は極めて大である。
【図１】
2020172728.tif 000003
【図２】
2020172728.tif 000004
【図３】
2020172728.tif 000005
【図４】
2020172728.tif 000006